(57)【要約】  ポリマー基体をヒドロキシル化表面、例えばガラスに接合する方法が開示される。ポリマー基体はエラストマー基体、例えば天然または合成ゴムであってよい。本方法は、少なくとも１つのアルコキシシラン部分構造、およびニトロソ芳香族またはニトロソ芳香族前駆体から選択される少なくとも１つの部分構造を含む化合物を、基体の１つに塗布するステップを含んでよい。ニトロソ芳香族部分構造は、ニトロソベンゼンであってよい。ニトロソ芳香族前駆体は、ニトロソベンゼン前駆体、例えば、キノンジオキシムまたはキノンオキシムの少なくとも１つであってよい。接合工程で使用するのに適した、新規のプライマーおよび化合物も開示される。【特許請求の範囲】
【請求項１】
ヒドロキシル化表面にポリマーを接合するための方法であって、
表面またはポリマーの少なくとも１つに、
ａ）少なくとも１つのアルコキシシラン部分構造と、
ｂ）芳香族ニトロソまたは芳香族ニトロソ前駆体およびそれらの組合せから選択される少なくとも１つの部分構造と
を含む化合物を塗布するステップ、および
前記表面とポリマーとを合わせるステップ、
を含む、方法。
【請求項２】
さらに、前記表面とポリマーとを共に合わせた後に、加熱するステップを含む、請求項１に記載の方法。
【請求項３】
芳香族ニトロソまたは芳香族ニトロソ前駆体から選択される前記少なくとも１つの部分構造が、ニトロソベンゼンまたはニトロソベンゼン前駆体である、請求項１または２に記載の方法。
【請求項４】
前記ニトロソベンゼン前駆体が、キノンジオキシムまたはキノンオキシムの少なくとも１つである、請求項３に記載の方法。
【請求項５】
前記アルコキシシラン部分構造が、構造：
【化１】
2013504636.tif 000030
（構造中、
「ａ」は、１〜３であってよく、「ｂ」は、０〜２であってよく、ここで、ａ＋ｂ＝３であり、少なくとも１つのアルコキシ基が存在し；
Ｒ１は、Ｈ、Ｃ１〜Ｃ２４のアルキル、Ｃ３〜Ｃ２４のアシルからなる群より選択されてよく、ここで、ａ≧１の場合、少なくとも１つのＲ１は、水素ではなく；
Ｒ２は、Ｃ１〜Ｃ２４のアルキルおよびＣ３〜Ｃ２４のアシルから選択されてよく、好ましくはＣ１〜Ｃ４のアルキルから選択されてよい）
で表される、前記請求項の一項に記載の方法。
【請求項６】
前記化合物が、イソシアネートまたはイソチオシアネートと活性水素化合物との反応生成物の形態をなす、前記請求項の一項に記載の方法。
【請求項７】
前記化合物が、一般構造：
【化２】
2013504636.tif 000031
（構造中、
ｎは、１〜１０であってよく；
「ａ」は、１〜３であってよく、「ｂ」は、０〜２であってよく；ここで、ａ＋ｂ＝３であり、少なくとも１つのアルコキシ基が存在し；
Ｒ１は、Ｈ、Ｃ１〜Ｃ２４のアルキル、Ｃ３〜Ｃ２４のアシルからなる群より選択されてよく、ここで、ａ≧１の場合、少なくとも１つのＲ１は、水素ではなく；
Ｒ２は、Ｃ１〜Ｃ２４のアルキル、Ｃ３〜Ｃ２４のアシルから選択されてよく；
Ｘは、ＯまたはＳであってよく；
Ｙは、−Ｏ、−Ｓ、または−Ｎ（Ｒ３）であってよく；
Ｒ３は、ニトロソ芳香族、またはニトロソ芳香族前駆体を含む部分構造であってよい）
によって包含される、前記請求項の一項に記載の方法。
【請求項８】
Ｒ３が、ニトロソベンゼン、キノンジオキシムまたはキノンオキシムを含む部分構造である、請求項７に記載の方法。
【請求項９】
Ｒ３が：
【化３】
2013504636.tif 000032
（Ｙを介する連結を示す）（構造中、
Ｒ４は、Ｃ１〜Ｃ１０であってよく；
Ｚは、上の構造の環が、任意に、Ｃ１〜Ｃ２０のアルキル、Ｃ３〜Ｃ２０のシクロアルキル、Ｃ１〜Ｃ２０のアルコキシ、Ｃ７〜Ｃ２０のアラルキル、Ｃ７〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せからなる基でモノ−、ジ−、トリ−またはテトラ置換されてよいことを示し、さらにここで、前記置換基は、前記環の各炭素原子上で同じであってよく、または異なっていてよい）
を含む群から選択される、請求項７に記載の方法。
【請求項１０】
前記化合物が、一般構造：
【化４】
2013504636.tif 000033
（構造中、
ｎは、１〜１０であってよく；
「ａ」は、１〜３であってよく、「ｂ」は、０〜２であってよく；ここで、ａ＋ｂ＝３であり、少なくとも１つのアルコキシ基が存在し；
ｃは、「ａ」であってよく、または１〜３であってよく；ｄは、「ｂ」であってよく、または１〜３であってよく；
Ｒ１は、Ｈ、Ｃ１〜Ｃ２４のアルキルまたはＣ３〜Ｃ２４のアシルからなる群より選択されてよく；ここで、ａ≧１の場合、少なくとも１つのＲ１は、水素ではなく；
Ｒ２は、Ｃ１〜Ｃ４のアルキルおよびＣ３〜Ｃ２４のアシルから選択されてよく；
Ｘは、ＯまたはＳであってよく；
Ｙは、−Ｏ、−Ｓ、または−ＮＨｘであってよく、ここで、ｘ＝１または２である）
で表されるものである、請求項１に記載の方法。
【請求項１１】
前記化合物が、一般構造式：
【化５】
2013504636.tif 000034
（式中、
ｍは、１〜１００であってよく；ｎは、１〜１０であってよく；ｐは、１〜１０であってよく；ｑは、０〜５０であってよく；ｑが＝０の場合、ｍ≧２であり；
Ｒ１は、Ｈ、Ｃ１〜Ｃ２４のアルキル、Ｃ３〜Ｃ２４のアシルからなる群より選択されてよく；
Ｒ２は、ＯＲ１、Ｃ１〜Ｃ２４のアルキル、Ｃ３〜Ｃ２４のアシルからなる群より選択されてよく、ここで、Ｒ２＝ＯＲ１の場合、少なくとも１つのＲ１は、水素ではなく；
Ｒ４は、アクリレート、アルデヒド、アミノ、無水物、アジド、マレイミド、カルボキシレート、スルホネート、エポキシド、エステル官能性、ハロゲン、ヒドロキシル、イソシアネートまたはブロック化イソシアネート、硫黄官能性、ビニルおよびオレフィン官能性、またはポリマー構造からなる群より選択されてよく；
Ｘは、ＯまたはＳであってよく；
Ｙは、−Ｏ、−Ｓ、または−ＮＨｘ（ここで、ｘ＝１または２である）であってよく；
Ｒ３は、ニトロソ芳香族、またはニトロソ芳香族前駆体を含む部分構造であってよい）
で表されるオリゴマーまたはコオリゴマーを含む、請求項１に記載の方法。
【請求項１２】
Ｒ３が、ニトロソベンゼン、キノンジオキシムまたはキノンオキシムを含む部分構造である、請求項１１に記載の方法。
【請求項１３】
前記ヒドロキシル化表面が、含水金属酸化物、シリケート、アルミネート、ゲルマネートおよびそれらの組合せの少なくとも１つを含む、請求項１に記載の方法。
【請求項１４】
前記ヒドロキシル化表面が、ガラス、石英、粘土、タルク、ゼオライト、磁器、セラミック、シリコン基体およびそれらの組合せの内の１つから選択される、請求項１に記載の方法。
【請求項１５】
前記ポリマーが、エラストマーである、請求項１に記載の方法。
【請求項１６】
前記ポリマーが、天然または合成ゴムである、請求項１に記載の方法。
【請求項１７】
ニトロソ芳香族またはニトロソ芳香族前駆体から選択される前記部分構造が、ゴムに固定される、請求項１６に記載の方法。
【請求項１８】
前記ゴム基体が、表面に接合される前に加硫または架橋される、請求項１６に記載の方法。
【請求項１９】
前記ゴムが、表面に接合されると同時に加硫または架橋される、請求項１６に記載の方法。
【請求項２０】
前記化合物が、イン−サイチュで反応してニトロソベンゼン部分構造、ジニトロソベンゼン部分構造、またはパラ−ニトロソフェノール部分構造の内の１つを形成することができる、請求項１に記載の方法。
【請求項２１】
一般式：
【化６】
2013504636.tif 000035
（式中、
「ａ」は、１〜３であってよく、「ｂ」は、０〜２であってよく；ここで、ａ＋ｂ＝３であり、少なくとも１つのアルコキシ基が存在し；
Ｒ１は、Ｈ、Ｃ１〜Ｃ２４のアルキル、Ｃ３〜Ｃ２４のアシルからなる群より選択されてよく、ここで、ａ≧１の場合、少なくとも１つのＲ１は、水素ではなく；
Ｒ２は、Ｃ１〜Ｃ２４のアルキルおよびＣ３〜Ｃ２４のアシルから選択されてよく；
ｍおよびｎは、同じであってよく、または異なっていてよく、１〜１０であってよく；
Ｘは、ＯまたはＳであってよく；
Ｙは、−Ｏ、−Ｓ、または−ＮＨであってよく；
Ｒ４は、Ｃ１〜Ｃ１０であってよく；
Ｚは、上記の構造の環が、Ｃ１〜Ｃ２０のアルキル、Ｃ３〜Ｃ２０のシクロアルキル、Ｃ１〜Ｃ２０のアルコキシ、Ｃ６〜Ｃ２０のアラルキル、Ｃ６〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せからなる基でモノ−、ジ−、トリ−またはテトラ置換されてよいことを示し、さらにここで、前記置換基は、前記環の各々の炭素原子上で、同じであるか、または異なっているかのいずれかであってよい）
で表される化合物。
【請求項２２】
前記化合物が：
【化７】
2013504636.tif 000036
である、請求項２１に記載の化合物。
【請求項２３】
ヒドロキシル化表面と、ポリマー鎖中にジエンおよび／またはアリル基を有するポリマー基体との間の硬化残留物であって、前記残留物は、前記ヒドロキシル化表面に固定されたシラン、およびニトロソ基と前記ポリマー基体のジエンまたはアリル基との環化付加反応生成物を含む、硬化残留物。
【請求項２４】
前記ポリマーが、前記ポリマー鎖中にアリル基を有し、前記残留物が、下記の一般構造：
【化８】
2013504636.tif 000037
（構造中、
「ａ」は、０〜２であってよく、「ｂ」は、０〜２であってよく、ｃは、１〜３であってよく；ここで、ａ＋ｂ＋ｃ＝３であり；
Ｒ１は、Ｈ、Ｃ１〜Ｃ２４のアルキル、Ｃ３〜Ｃ２４のアシルからなる群より選択されてよく、ここで、ａ≧１の場合、少なくとも１つのＲ１は、水素ではなく；
Ｒ２は、Ｃ１〜Ｃ２４のアルキル、Ｃ３〜Ｃ２４のアシルから選択されてよく；
ｍおよびｎは、同じであってよく、または異なっていてよく、１〜１０であってよく；
Ｘは、ＯまたはＳであってよく；
Ｙは、−Ｏ、−Ｓ、または−ＮＨｘ（ここで、ｘ＝１または２である）であってよく；
ここで、Ｒ４は、Ｃ１〜Ｃ１０であってよく；
Ｚは、上記の構造の環が、Ｃ１〜Ｃ２０のアルキル、Ｃ３〜Ｃ２０のシクロアルキル、Ｃ１〜Ｃ２０のアルコキシ、Ｃ７〜Ｃ２０のアラルキル、Ｃ７〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せからなる群でモノ−、ジ−、トリ−またはテトラ置換されていてよいことを示し、さらにここで、前記置換基は、前記環の各々の炭素原子上で、同じであるか、または異なっているかのいずれかであってよい）
で表される、請求項２３に記載の硬化残留物。
【請求項２５】
請求項２３に記載の組成物によって共に接合された少なくとも２つの基体を含む、組立品。
【請求項２６】
（ｉ）シリケート、アルミネート、ゲルマネートまたはそれらの組合せを含むプライマーを少なくとも１つの基体に塗布するステップ、
（ｉｉ）少なくとも１つの基体に、
ａ）少なくとも１つのアルコキシシラン部分構造と、
ｂ）芳香族ニトロソまたは芳香族ニトロソ前駆体およびそれらの組合せから選択される少なくとも１つの部分構造と、
を含む化合物を塗布するステップ、および
（ｉｉｉ）前記第１および第２の基体を合わせて、前記組成物で接合を形成するステップ、
を含む、２つの基体を共に接合する方法。
【請求項２７】
第１の基体が、エラストマーまたは天然もしくは合成ゴムを含む、請求項２６に記載の方法。
【請求項２８】
さらに、ゴム加硫または架橋ステップを含む、請求項２６に記載の方法。
【請求項２９】
少なくとも１つのアルコキシシラン部分構造と、
芳香族ニトロソまたは芳香族ニトロソ前駆体およびそれらの組合せから選択される少なくとも１つの部分構造と、
を含む化合物を使用して前記基体を第２の基体に引き続き接合するために、前記基体を下塗りする目的で前記基体に塗布された、シリケート、アルミネート、ゲルマネートまたはそれらの組合せを含むプライマーを有する基体。
【請求項３０】
前記基体が、天然または合成ゴムに引き続き接合されるために下塗りされる、請求項２９に記載の基体。
【請求項３１】
第２の基体に引き続き接合するために、事前塗布された、
少なくとも１つのアルコキシシラン部分構造と、
芳香族ニトロソまたは芳香族ニトロソ前駆体およびそれらの組合せから選択される少なくとも１つの部分構造と、
を含む化合物を有する、基体。
【請求項３２】
前記基体が、ヒドロキシル化表面を含む、請求項３１に記載の基体。
【請求項３３】
請求項１に記載の方法を使用して製造された、製造物品。
【請求項３４】
前記物品が、自動車タイミングベルト、ガラス繊維強化プラスチックおよび複合材料、強化ゴム、タイヤ、コンベヤーベルトならびに織物物品を含む群から選択される、請求項３３に記載の物品。
【発明の詳細な説明】
【技術分野】
【０００１】
（発明の分野）
ポリマー基体をヒドロキシル化表面に接合するための接着組成物のような硬化性組成物を開示する。特に、ポリマー対ガラス、例えばエラストマー対ガラス、例えばゴム対ガラスのような接合用途において使用するのに適した接着組成物が提供される。本発明の１つの態様は、ゴム対ガラスの接合用途に適した接着組成物の使用に適する新規の化合物を提供する。
【背景技術】
【０００２】
（関連技術の簡単な説明）
強化複合材料は、軽量でありながらも激しい荷重および作業条件を受けるのに充分な強度を必要とする高性能製品の製造において、重要な役割を果たす。一般の強化材料は、木材、ガラス、金属、石英および炭素繊維を含有した。そのような材料と共に強化された複合材料は多くの構造用材料、例えば航空宇宙産業部品およびレーシングカーのボディの製造において、有用性が見出され得る。
【０００３】
ガラスは、単位重量当たりでは現存する構造用材料の中で最も強度を有するものの１つであり、例えば、重量ベースではスチールよりも強度を有する。さらに、ガラスは他の多くの一般的な強化媒体と比べて、改善された応力および歪み抵抗を示す。例えば、ガラスコードは、ガラス繊維の固有の特性を生かしてポリマー製品に強度および寸法安定性を付与するために使用することができる。
【０００４】
ガラス繊維強化複合材料は、マトリックス中に埋め込まれた高強度ガラス繊維からなる。例えば、ガラス繊維強化コンクリートは、セメントをベースとするマトリックス中に埋め込まれたガラス繊維を含み、ビルおよび他の大建造物で有用性が見出され得る。同様に、ガラス強化プラスチックは、プラスチック材料中に埋め込まれたガラス繊維を含む。ガラス強化プラスチックは、組み合わせて軽量材料に高強度性能を供与する非常に多用途の材料である。ガラス強化プラスチックは、構造工学から電気通信まで多くの種々の領域で有用性が見出されている。
【０００５】
エラストマー対ガラスの接合は、ガラスの構造強度とエラストマー／ゴムの弾性とを組み合わせることができる魅力的な手段を提供する。強化繊維、例えばガラス繊維は、ゴム物品、例えばゴムベルト、タイヤおよびホースで、強化材料として使用されてきた。特に、ガラス繊維は、クランク軸から塔頂部のカム軸へ慣性損失なしに力を同期伝達する必要がある自動車タイミングベルトを強化するために採用されてきた。
【０００６】
一般に、ゴム部材は、繰り返して屈曲応力に曝される結果、曲げ疲労が生じる。このことは性能の低下、強化繊維とゴムマトリックスとの間の剥離、および強化繊維の摩耗をもたらし得る。従って、ゴム対ガラスの接合のための接着剤は、そのような応力に耐えることができなければならない。
【０００７】
従来、そのようなガラスコード複合材料は、ガラス糸の個々のフィラメントを特別な被膜、例えば、レゾルシノール・ホルムアルデヒド・ラテックス（「ＲＦＬ」）配合物で被覆して製造される。次に、従来のゴム対金属の接合製品を用い、加硫ステップを経てＲＦＬラテックスをゴムに接合する。
【０００８】
従来のゴム対金属の接合技術は２ステップシステムを包含し、その第１ステップではプライマーが塗布され、その後の第２ステップでは接着剤が塗布される。プライマーは一般的に、反応性基を含有する塩素化ゴムおよびフェノール樹脂の溶液または懸濁液、およびまた顔料、例えば、二酸化チタン、酸化亜鉛、カーボンブラックなどからなる。プライマーは一般に、処理された（洗浄された）金属部品、例えば、処理されたスチール部品、例えば、グリットブラスト仕上げまたは化学的に処理された部品の表面上に薄層として塗布される。接着剤は、通常、広範囲のゴム材料および架橋剤からなる。これらは、塩素化および臭素・塩素化ゴム、架橋剤として芳香族ニトロソベンゼン化合物およびビスマレイミド、溶媒としてキシレン、パークロロエチレンおよびエチルベンゼン、ならびにある種の鉛または亜鉛の塩も含むが、これらに限定されない。接着剤層は、一般に、下塗りされた金属とゴムとの間を結び付けるものである。
【０００９】
一般に対象基体への接合は、加硫ステップ、例えば圧縮成形、トランスファー成形、射出成形、およびオートクレーブ加熱（例えばスチームまたは高温の空気による）の間に達成されることが望ましい。例えば、半固体状ゴムは鋳型に注入することができる。次いで半固体状ゴムは完全に硬化されたゴムに架橋され、同時に基体との接合が形成される。
【００１０】
硬化システムについて一定の要求が望まれる。これには、作業の容易性、安定性（例えば、沈降を防ぐこと）、塗布の容易性、高速乾燥（汚染のない取り扱いを可能にする）、良好な濡れ特性、および良好な硬化強度が挙げられる。硬化は、使用されるエラストマー（ゴム）の種類とは無関係に、およびまた、基体の種類とも無関係に達成されなければならない。あるゴムがブレンド材料であり、従って、そのようなブレンド材料で良好な硬化が達成されることが望ましいことは理解されるであろう。好適には、安定した硬化は、様々な工程パラメータの下で達成される。また、耐久性も望まれる。
【００１１】
当該技術分野での最新技術が存在するにもかかわらず、ヒドロキシル化基体、例えばガラスにポリマー基体（例えば、エラストマー）を接合するための化合物および組成物を提供するのは望ましいであろう。
【発明の概要】
【課題を解決するための手段】
【００１２】
本発明は、ヒドロキシル化表面にポリマーを接合する方法を提供する。ポリマー対ガラスの接合、例えば、エラストマー対ガラスの接合、例えば、ゴム対ガラスの接合は、金属の特性、例えば、高分子量、腐食に対する脆弱性、耐久性、およびコストのために特定の用途でその金属が適さない用途で有益であり得る。
【００１３】
第１の態様では、本発明は、ポリマーをヒドロキシル化表面に接合する方法を提供し、その方法は：
表面またはポリマーの少なくとも１つに、
ａ）少なくとも１つのアルコキシシラン部分構造と、
ｂ）芳香族ニトロソまたは芳香族ニトロソ前駆体およびそれらの組合せから選択される少なくとも１つの部分構造と
を含む化合物を塗布するステップ、および
該表面およびポリマーを共に合わせるステップ、
を含む。該化合物は、ヒドロキシル化表面に塗布されてよい。
【００１４】
本方法は、さらに、基体を共に合わせることに続いて、加熱するステップを含んでもよい。有利には、加熱は、接合形成の速度を高めることができる。加熱は、接合強度を改善し得る。
【００１５】
本明細書で用いる場合、用語：ヒドロキシル化表面とは、ヒドロキシ基に結合した原子を含む表面を有する任意の基体を意味する。適した非限定的な例としては、含水金属酸化物、表面Ｓｉ−ＯＨ結合を含むガラス基体または表面Ａｌ−ＯＨ結合を含む粘土基体が挙げられる。適したヒドロキシル化表面としては、シリケート、アルミネート、ゲルマネートおよびそれらの組合せの表面が挙げられる。ヒドロキシル化表面は、シリケート、アルミネートまたはそれらの組合せであってよい。本明細書で用いる場合、用語：シリケートとは、Ｓｉ−ＯＨ結合を含む基体を意味する。用語：アルミネートとは、Ａｌ−ＯＨ結合を有する基体を意味し、用語：ゲルマネートとは、Ｇｅ−ＯＨ結合を有する基体を意味する。
【００１６】
例えば、ヒドロキシル化表面は、ガラス、例えばガラス繊維、石英、粘土、タルク、ゼオライト、磁器、セラミック、シリコン基体、例えばシリコンウエハーおよびそれらの組合せのものであってよい。
【００１７】
ポリマーは、ポリマー鎖内にアルケンおよび／またはアリル基を含んでよい。例えば、ジエンおよび／またはアリル基は、ポリマー鎖内に存在してよい。適切には、ポリマーは、アリル基を含んでよい。適したポリマーは、エラストマーを含んでよい。適したエラストマーは、天然または合成ゴムを含んでよい。合成ゴムは、ニトリルブタジエンゴムであってよい。合成ゴムは、水素化ニトリルブタジエンゴム（ＨＮＢＲ）であってよい。ポリマーは、Ｃ２〜Ｃ１，０００，０００のポリマー、例えば、Ｃ２〜Ｃ１０，０００のポリマーであってよい。
【００１８】
芳香族ニトロソまたは芳香族ニトロソ前駆体から選択される少なくとも１つの部分構造は、ニトロソベンゼンまたはニトロソベンゼン前駆体およびそれらの組合せであってよい。
【００１９】
本発明の方法は、基体に組成物を塗布する前に、追加的に洗浄、例えば、研削による洗浄、例えば、ブラスト、例えば、基体をグリットブラストするステップを含んでもよい。洗浄は、表面上に新しく生じたヒドロキシル基を曝すことができ、それにより、ヒドロキシル化表面とポリマー、例えば、エラストマー、例えば、ゴムとを共に接合する接着剤の性能を非常に増大させることができる。
【００２０】
本明細書の文脈中では、用語：芳香族ニトロソ部分構造とは、少なくとも１つのニトロソ基を有する芳香族部分構造を意味する。同様に、用語：芳香族ニトロソ前駆体部分構造とは、少なくとも１つのニトロソ基を有する芳香族ニトロソ部分構造へと変換できる任意の化合物を意味する。用語：芳香族は、縮合および非縮合芳香族環の両方を含む。
【００２１】
例えば、本発明に包含される縮合および非縮合芳香族ニトロソ部分構造の非限定的な選択は、以下に詳細に例示される：
【００２２】
【化１】
2013504636.tif 000002
【００２３】
当業者によって理解されるように、上で開示されたニトロソ構造は、例えば、Ｃ１〜Ｃ２０のアルキル、Ｃ１〜Ｃ２０のシクロアルキル、Ｃ１〜Ｃ２０のアルコキシ、Ｃ６〜Ｃ２０のアラルキル、Ｃ６〜Ｃ２０のアルカリル、Ｃ６〜Ｃ２０のアリールアミン、Ｃ６〜Ｃ２０のアリールニトロソ、シアノ、アミノ、ヒドロキシ、ハロゲンおよびそれらの組合せの少なくとも１つで任意に１回以上置換されていてもよい。そのような置換基は、化合物を含む組成物の有効な接合または硬化を阻害しないという条件で可能である。
【００２４】
本発明の方法で使用される化合物は、ポリマー対ガラスの接合、例えば、エラストマー対ガラスの接合、例えば、ゴム対ガラスの接合形成において役立つことができる。それらは、ゴムとガラスとの間の界面で容易に塗布され、硬化工程の間に強力で耐久性のある接合を生じさせるのに役立つことができる。
【００２５】
本発明の方法において、従来のシステムとは対照的に、本発明の方法で使用される化合物は、（接着組成物の一部として）加硫および接合形成の前に非加硫ゴム（非エラストマー基体とは異なる）に塗布されてよく、その後の加硫によって接合が結果としてもたらされる。このことは、化合物／接着剤システムがゴムまたはガラス基体に塗布されてよいことを意味する。化合物は、ガラス基体に塗布されてよい。
【００２６】
芳香族ニトロソ前駆体部分構造は、オキシム、ジオキシムおよびそれらの組合せを含んでもよい。例えば、芳香族ニトロソ前駆体部分構造は：
【００２７】
【化２】
2013504636.tif 000003
からなる群より選択される化合物のモノ−またはジオキシムであってよい。
【００２８】
当業者によって理解されるように、上で開示されたジケトン構造は、例えば、Ｃ１〜Ｃ２０のアルキル、Ｃ１〜Ｃ２０のシクロアルキル、Ｃ１〜Ｃ２０のアルコキシ、Ｃ６〜Ｃ２０のアラルキル、Ｃ６〜Ｃ２０のアルカリル、Ｃ６〜Ｃ２０のアリールアミン、Ｃ６〜Ｃ２０のアリールニトロソ、シアノ、アミノ、ヒドロキシ、ハロゲンおよびそれらの組合せの少なくとも１つで任意に１回以上置換されていてもよい。そのような置換基は、前駆体化合物を含む組成物の有効な接合または硬化を阻害しないという条件、例えば、イン−サイチュでの芳香族ニトロソ化合物の生成を阻害しないという条件で可能である。
【００２９】
本発明の方法で使用される化合物の芳香族ニトロソ部分構造は、ニトロソベンゼン部分構造を含んでよい。ニトロソベンゼン部分構造は、モノニトロソベンゼン、ジニトロソベンゼン、またはそれらの組合せであってよい。同様に、本発明の組成物の芳香族ニトロソ前駆体部分構造は、ニトロソベンゼン部分構造前駆体を含んでよい。ニトロソベンゼン前駆体は、モノニトロソベンゼン前駆体、ジニトロソベンゼン前駆体、またはそれらの組合せであってよい。ニトロソベンゼン前駆体は、イン−サイチュでニトロソベンゼン構造、ジニトロソベンゼン構造またはパラ−ニトロソフェノール構造を形成できることが理解されよう。ニトロソベンゼン前駆体は、キノンジオキシムまたはキノンオキシムの少なくとも１つであってよい。そのような構造は、望ましい接合の形成に役立つことが見出された。
【００３０】
当業者によって理解されるように、ニトロソベンゼンおよびニトロソベンゼン前駆体部分構造の参照としては、Ｃ１〜Ｃ２０のアルキル、Ｃ３〜Ｃ２０のシクロアルキル、Ｃ１〜Ｃ２０のアルコキシ、Ｃ６〜Ｃ２０のアラルキル、Ｃ６〜Ｃ２０のアルカリル、Ｃ６〜Ｃ２０のアリールアミン、Ｃ６〜Ｃ２０のアリールニトロソ、シアノ、アミノ、ヒドロキシ、ハロゲンおよびそれらの組合せの少なくとも１つで任意に１回以上置換されてもよいニトロソベンゼンおよびニトロソベンゼン前駆体部分構造が挙げられる。そのような置換基は、これらの化合物を含む組成物の有効な接合または硬化を阻害しないという条件で可能である。例えば、イン−サイチュでのニトロソベンゼン部分構造の生成を阻害しない、という条件である。
【００３１】
本発明の方法で使用される化合物のシラン部分構造は、構造：
【００３２】
【化３】
2013504636.tif 000004
で表されるものであってよく、構造中、
「ａ」は、１〜３であってよく、「ｂ」は、０〜２であってよく、ここで、ａ＋ｂ＝３であり、少なくとも１つのアルコキシ基が存在し；
Ｒ１は、Ｈ、Ｃ１〜Ｃ２４のアルキル、Ｃ３〜Ｃ２４のアシルから選択されてよく、好ましくはＣ１〜Ｃ４のアルキルから選択されてよく；ここで、ａ≧１である場合、少なくとも１つのＲ１は、水素ではなく；
Ｒ２は、Ｃ１〜Ｃ２４のアルキルおよびＣ３〜Ｃ２４のアシルから選択されてよく、好ましくはＣ１〜Ｃ４のアルキルから選択されてよい。
【００３３】
１つの実施形態では、ａは３であり、Ｒ１はＣ１〜Ｃ２４のアルキルである。Ｒ１は、Ｃ１〜Ｃ４のアルキルであってよく、ａは、３であってよい。
【００３４】
本化合物は、イソシアネートまたはイソチオシアネートと、活性水素化合物、例えば、−ＮＨｘ（ここで、ｘ＝１または２である）、−ＳＨ、または−ＯＨとから誘導された反応生成物であってよい。このように、その様に記載された化合物は：
【００３５】
【化４】
2013504636.tif 000005
によって記載される少なくとも１つの連結を含んでいなければならず、ここで、Ｘは、ＳまたはＯであってよく、Ｙは、−ＮＨｘ（ここでｘ＝１または２である）、−Ｓ、または−Ｏを含む。
【００３６】
これらの化合物に対する一般構造は下に示され：
【００３７】
【化５】
2013504636.tif 000006
構造中、
「ａ」は、１〜３であってよく、「ｂ」は、０〜２であってよく；ここで、ａ＋ｂ＝３であり、少なくとも１つのアルコキシ基は存在し；
Ｒ１は、Ｈ、Ｃ１〜Ｃ２４のアルキルまたはＣ３〜Ｃ２４のアシルから選択されてよく、好ましくはＣ１〜Ｃ４のアルキルから選択されてよく、ここで、ａ≧１である場合、少なくとも１つのＲ１は、水素ではなく；
Ｒ２は、Ｃ１〜Ｃ２４のアルキルおよびＣ３〜Ｃ２４のアシルから選択されてよく、好ましくはＣ１〜Ｃ４のアルキルから選択されてよく；
ｎは、１〜１０であってよく；
Ｘは、ＯまたはＳであってよく；
Ｙは、−Ｏ、−Ｓ、または−ＮＨｘ（ここでｘ＝１または２である）であってよく；
Ｒ３は、本明細書で定義されたニトロソ芳香族、またはニトロソ芳香族前駆体を含む部分構造であってよい。
【００３８】
Ｒ３は、ニトロソベンゼン、キノンジオキシムまたはキノンオキシムを含む部分構造であってよい。
【００３９】
Ｒ１は、Ｃ１〜Ｃ２４のアルキルまたはＣ３〜Ｃ２４のアシルから選択されてよい。Ｒ１は、Ｃ１〜Ｃ２４のアルキルまたはＣ３〜Ｃ２４のアシルから選択されてよく、「ａ」は、３であってよい。Ｘは、Ｏであってよい。Ｙは、Ｏまたは−ＮＨｘ（ここでｘ＝１である）であってよい。Ｙは、Ｏであってよい。ＸおよびＹは、Ｏであってよい。Ｒ１は、Ｃ１〜Ｃ４のアルキルから選択されてよく、Ｘは、Ｏであってよく、「ａ」は、３である。Ｒ１は、Ｃ１〜Ｃ４のアルキルから選択されてよく、Ｘは、Ｏであってよく、Ｙは、Ｏであってよく、「ａ」は、３であってよい。Ｒ１は、Ｃ１〜Ｃ４のアルキルから選択されてよく、Ｘは、Ｏであってよく、Ｙは、−ＮＨｘ（ここでｘ＝１である）であってよく、「ａ」は、３であってよい。Ｒ１は、Ｃ１〜Ｃ４のアルキルから選択されてよく、Ｘは、Ｏであってよく、Ｙは、Ｏであってよく、「ａ」は、３であってよく、Ｒ３は、ニトロソベンゼンを含む部分構造であってよい。
【００４０】
Ｙを介した連結を示す、Ｒ３に対する構造として：
【００４１】
【化６】
2013504636.tif 000007
が挙げられ、構造中、
Ｒ４は、Ｃ１〜Ｃ１０であってよく、
Ｚは、上の構造の環が、任意に、Ｃ１〜Ｃ２０のアルキル、Ｃ３〜Ｃ２０のシクロアルキル、Ｃ１〜Ｃ２０のアルコキシ、Ｃ６〜Ｃ２０のアラルキル、Ｃ６〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せからなる基でモノ−、ジ−、トリ−またはテトラ置換されてよいことを示し、さらにここで、置換基は、環の各々の炭素原子上で、同じであるか、または異なっているかのいずれかであってよい。そのような置換基は、組成物の有効な接合または硬化を阻害しないという条件で可能である。例えば、イン−サイチュでのニトロソベンゼン化合物の生成を阻害しないという条件において、である。
【００４２】
関連する実施形態では、本発明の方法で使用される化合物は、一般構造：
【００４３】
【化７】
2013504636.tif 000008
を有してよく、構造中、
ｎは、１〜１０であってよく；
「ａ」は、１〜３であってよく、「ｂ」は、０〜２であってよく；ここで、ａ＋ｂ＝３であり、少なくとも１つのアルコキシ基が存在し；
ｃは、「ａ」であってよく、または１〜３であってよく；ｄは、「ｂ」であってよく、または１〜３であってよく；
Ｒ１は、Ｈ、Ｃ１〜Ｃ２４のアルキルまたはＣ３〜Ｃ２４のアシルから選択されてよく、好ましくはＣ１〜Ｃ４のアルキルから選択されてよく、ここで、ａ≧１の場合、少なくとも１つのＲ１は、水素ではなく；
Ｒ２は、Ｃ１〜Ｃ４のアルキルおよびＣ３〜Ｃ２４のアシルから選択されてよく、好ましくはＣ１〜Ｃ４のアルキルから選択されてよく；
Ｘは、ＯまたはＳであってよく；
Ｙは、−Ｏ、−Ｓ、または−ＮＨｘ（ここで、ｘ＝１または２である）であってよい。
【００４４】
Ｒ１は、Ｃ１〜Ｃ２４のアルキルまたはＣ３〜Ｃ２４のアシルから選択されてよい。Ｒ１は、Ｃ１〜Ｃ２４のアルキルまたはＣ３〜Ｃ２４のアシルから選択されてよく、「ａ」は、３であってよい。Ｘは、Ｏであってよい。Ｙは、Ｏであってよく、または−ＮＨｘ（ここで、ｘ＝１である）であってよい。Ｙは、Ｏであってよい。ＸおよびＹは、Ｏであってよい。Ｒ１は、Ｃ１〜Ｃ４のアルキルから選択されてよく、Ｘは、Ｏであってよく、「ａ」は、３である。Ｒ１は、Ｃ１〜Ｃ４のアルキルから選択されてよく、Ｘは、Ｏであってよく、Ｙは、Ｏであってよく、「ａ」は、３であってよい。Ｒ１は、Ｃ１〜Ｃ４のアルキルから選択されてよく、Ｘは、Ｏであってよく、Ｙは、−ＮＨｘ（ここで、ｘ＝１である）であってよく、「ａ」は、３であってよい。Ｒ１は、Ｃ１〜Ｃ４のアルキルから選択されてよく、Ｘは、Ｏであってよく、Ｙは、Ｏであってよく、ｎは、３であってよく、「ａ」は、３であってよい。
【００４５】
さらに実施形態では、本発明の方法で使用される化合物は、一般構造：
【００４６】
【化８】
2013504636.tif 000009
で表されるオリゴマーまたはコオリゴマーの化合物であってよく、構造中、
ｍは、１〜１００であってよく；ｎは、１〜１０であってよく；ｐは、１〜１０であってよく；ｑは、０〜５０であってよく；ｑ＝０の場合、ｍ≧２であり；
Ｒ１は、Ｈ、Ｃ１〜Ｃ２４のアルキルまたはＣ３〜Ｃ２４のアシルから選択されてよく、好ましくはＣ１〜Ｃ４のアルキルから選択されてよく；
Ｒ２は、ＯＲ１、Ｃ１〜Ｃ２４のアルキルまたはＣ３〜Ｃ２４のアシルから選択されてよく、ここで、Ｒ２＝ＯＲ１の場合、少なくとも１つのＲ１は、水素ではなく；
Ｒ４は、アクリレート、アルデヒド、アミノ、無水物、アジド、マレイミド、カルボキシレート、スルホネート、エポキシド、エステル官能性、ハロゲン、ヒドロキシル、イソシアネートまたはブロック化イソシアネート、硫黄官能性、ビニルおよびオレフィン官能性、またはポリマー構造から選択されてよく；
Ｘは、ＯまたはＳであってよく；
Ｙは、−Ｏ、−Ｓ、または−ＮＨｘ（ここで、ｘ＝１または２である）であってよく；
Ｒ３は、本明細書で定義される通りのニトロソ芳香族、またはニトロソ芳香族前駆体を含む部分構造であってよい。
【００４７】
Ｒ３は、ニトロソベンゼン、キノンジオキシムまたはキノンオキシムを含む部分構造であってよい。
【００４８】
Ｒ１は、Ｃ１〜Ｃ２４のアルキル、Ｃ３〜Ｃ２４のアシルから選択されてよい。Ｒ１は、Ｃ１〜Ｃ２４のアルキル、Ｃ３〜Ｃ２４のアシルから選択されてよく、Ｒ２は、ＯＲ１であってよい。Ｘは、Ｏであってよい。Ｙは、Ｏまたは−ＮＨｘ（ここで、ｘ＝１である）であってよい。Ｙは、Ｏであってよい。ＸおよびＹは、Ｏであってよい。Ｒ１は、Ｃ１〜Ｃ４のアルキルから選択されてよく、Ｘは、Ｏであってよく、Ｒ２は、ＯＲ１であってよい。Ｒ１は、Ｃ１〜Ｃ４のアルキルから選択されてよく、Ｘは、Ｏであってよく、Ｙは、Ｏであってよく、Ｒ２は、ＯＲ１であってよい。Ｒ１は、Ｃ１〜Ｃ４のアルキルから選択されてよく、Ｘは、Ｏであってよく、Ｙは、−ＮＨｘ（ここで、ｘ＝１である）であってよく、Ｒ２は、ＯＲ１であってよい。Ｒ１は、Ｃ１〜Ｃ４のアルキルから選択されてよく、Ｘは、Ｏであってよく、Ｙは、Ｏであってよく、ｎは、３であってよく、Ｒ２は、ＯＲ１であってよく、Ｒ３は、ニトロソベンゼンを含む部分構造であってよい。Ｒ１は、Ｃ１〜Ｃ４のアルキルから選択されてよく、Ｘは、Ｏであってよく、Ｙは、Ｏであってよく、ｎは、３であってよく、Ｒ２は、ＯＲ１であってよく、Ｒ３は、ニトロソベンゼンを含む部分構造であってよく、ｑは、０であってよく、ｍは、≧２であってよい。Ｒ１は、Ｃ１〜Ｃ４のアルキルから選択されてよく、Ｘは、Ｏであってよく、Ｙは、Ｏであってよく、ｎは、３であってよく、Ｒ２は、ＯＲ１であってよく、Ｒ３は、ニトロソベンゼンを含む部分構造であってよく、ｑは、０であってよく、ｍは、≧２であってよく、Ｒ４は、ビニルまたはエステルであってよい。
【００４９】
本発明の方法で使用される化合物の具体例としては、下記のものが挙げられる：
【００５０】
【化９】
2013504636.tif 000010
【００５１】
本発明の方法で使用される化合物は、組成物の一部として配合されてよいことが理解されよう。
【００５２】
そのように記載された化合物および配合物は、結果として多くの利点をもたらすことができる。例えば、１パート接着剤システムが配合されてよい。そのようなシステムは、都合がよい従来の技術、例えば、吹き付け塗りまたは浸漬塗りを使用して単一ステップで基体に容易に塗布される。そのように提供された化合物および配合物は、従来のジニトロソベンゼン配合物と比べて、低減された毒性を有し得る。また、そのように提供された化合物および配合物は、優れた接合強度を達成することもできる。加えて、本発明の硬化組成物は、高温水および溶媒への抵抗を示す。
【００５３】
従って、ポリマーをヒドロキシル化表面に接合するための本発明の方法は、ポリマーまたは表面の少なくとも１つに（本発明の）組成物を塗布するステップ、およびポリマーと表面を合わせて接合を形成するステップ、を含んでいてよく、ここで、組成物は、
（ｉ）
ａ）少なくとも１つのアルコキシシラン部分構造と、
ｂ）芳香族ニトロソまたは芳香族ニトロソ前駆体およびそれらの組合せから選択される少なくとも１つの部分構造と、
を含む少なくとも１つの化合物、および
（ｉｉ）前記化合物のための適したキャリアビヒクル、
を含む。任意の適したキャリアビヒクルを使用できることが理解されよう。キャリアビヒクルは、必ず環境に優しいことが望ましい。そのような組成物は、基体、例えばガラス基体を、天然または合成ゴムに接合する場合に有用性が見いだされうる。合成ゴムは、ニトリルブタジエンゴムであってよい。合成ゴムは、水素化ニトリルブタジエンゴム（「ＨＮＢＲ」）であってよい。
【００５４】
少なくとも１つのアルコキシシラン部分構造と、芳香族ニトロソまたは芳香族ニトロソ前駆体（ニトロソシランとしても公知）から選択される少なくとも１つの部分構造とを含む化合物は、全組成物の１〜２０重量％の量で存在してよい。適切には、ニトロソシランは、１〜１５重量％、例えば、４〜１２重量％の量で存在してよい。ニトロソシランは、全組成物の６重量％の量で存在してよい。
【００５５】
本発明の方法で使用される組成物は、イン−サイチュで芳香族ニトロソ部分構造を形成することが望ましいあらゆる用途で有用性が見出され得る。同様に、本発明の組成物は、イン−サイチュで芳香族ジニトロソ部分構造を形成することが望ましいあらゆる用途で有用性が見出され得る。こうした組成物中で、本化合物は、イン−サイチュで反応してニトロソベンゼン部分構造を形成できることが理解されよう。また、本化合物は、イン−サイチュで反応してジニトロソベンゼン部分構造を形成できることも意図される。例えば、特に良好な接合のためには、化合物はイン−サイチュで反応してパラ−ニトロソフェノール部分構造を形成することが望まれ得る。
【００５６】
本発明の方法で使用される組成物は、１パート組成物であってよい。本発明の方法で使用される組成物は、２パート組成物であってよい。
【００５７】
シランの組合せ（すなわち、ニトロソシランと他のシラン）は、本発明の方法で使用される組成物中に使用されてよい。例えば、１種以上のシランが本発明の方法で使用される組成物中に含まれてよい。こうしたシランは、一般に、式：
【００５８】
【化１０】
2013504636.tif 000011
で表され、式中、
ｎは、１または２のいずれかであり；
ｙ＝（２−ｎ）であり；
各々のＲ１は、Ｃ１〜Ｃ２４のアルキルまたはＣ２〜Ｃ２４のアシルから選択されてよく；
各々のＲ２は、Ｃ１〜Ｃ３０の脂肪族基、置換されたＣ６〜Ｃ３０の芳香族基、または置換されていないＣ６〜Ｃ３０の芳香族基から選択されてよく；
Ｒ５は、水素、Ｃ１〜Ｃ１０のアルキレン、１つ以上のアミノ基で置換されたＣ１〜Ｃ１０のアルキレン、１つ以上のアミノ基で置換されたＣ２〜Ｃ１０のアルケニレン、Ｃ６〜Ｃ１０のアリーレン、またはＣ７〜Ｃ２０のアルキルアリーレンから選択されてよく；
Ｘ−Ｒ５は、任意であり、Ｘは：
【００５９】
【化１１】
2013504636.tif 000012
のいずれかであり、ここで、
各Ｒ３は、水素、Ｃ１〜Ｃ３０の脂肪族基、またはＣ６〜Ｃ３０の芳香族基から選択されてよく；
Ｒ４は、Ｃ１〜Ｃ３０の脂肪族基またはＣ６〜Ｃ３０の芳香族基から選択されてよく；
上記式中、ｎ＝１の場合、Ｒ３およびＲ５の少なくとも１つは、水素ではない。
【００６０】
１つの実施形態では、Ｘ−Ｒ５が存在する。この実施形態では、Ｒ１は、Ｃ１〜Ｃ２４のアルキルから選択されてよく、Ｒ２は、Ｃ１〜Ｃ３０の脂肪族基から選択されてよく、Ｘは、Ｎ−Ｒ３であってよく、Ｒ５は、水素またはＣ１〜Ｃ１０のアルキレンから選択されてよい。理解されるように、Ｘ−Ｒ５が存在しない場合、シランは、一般式：
【００６１】
【化１２】
2013504636.tif 000013
（式中、Ｒ１およびＲ２は、上の定義の通りである）
で表されるものであってよい。
【００６２】
好ましいシランとしては、２つの三置換シリル基を有するもののようなビス−シリルシランが挙げられる。置換基は個々に、Ｃ１〜Ｃ２０のアルコキシ、Ｃ６〜Ｃ３０のアリールオキシおよびＣ２〜Ｃ３０のアシルオキシから選択されてよい。本発明での使用のために適したビス−シリルシランとしては：
【００６３】
【化１３】
2013504636.tif 000014
が挙げられ、ここで、
各々のＲ１は、Ｃ１〜Ｃ２４のアルキルまたはＣ２〜Ｃ２４のアシルから選択されてよく；
各々のＲ２は、Ｃ１〜Ｃ２０の脂肪族基またはＣ６〜Ｃ３０の芳香族基から選択されてよく；
Ｘは、任意であり：
【００６４】
【化１４】
2013504636.tif 000015
のいずれかであり、ここで、
各々のＲ３は、水素、Ｃ１〜Ｃ２０の脂肪族基、またはＣ６〜Ｃ３０の芳香族基から選択されてよく；
Ｒ４は、Ｃ１〜Ｃ２０の脂肪族基またはＣ６〜Ｃ３０の芳香族基から選択されてよい。
【００６５】
１つの実施形態では、Ｘが存在する。Ｒ１は、Ｃ１〜Ｃ２４のアルキルから選択されてよく、Ｒ２は、Ｃ１〜Ｃ３０の脂肪族基から選択されてよく、Ｘは、Ｎ−Ｒ３であってよい。理解されるように、Ｘが存在しない場合、ビス−シランは、一般式：
【００６６】
【化１５】
2013504636.tif 000016
（式中、Ｒ１およびＲ２は、上の定義の通りである）で表されてよい。
【００６７】
本発明の方法で使用するための組成物中で配合される、いくつかのビス−シリルアミノシランの例としては、ビス−（トリメトキシシリルプロピル）アミン、ビス−（トリエトキシシリルプロピル）アミン、ビス−（トリエトキシシリルプロピル）エチレンジアミン、Ｎ−［２−（ビニルベンジルアミノ）エチル］−３−アミノプロピルトリメトキシシラン、およびアミノエチル−アミノプロピルトリメトキシシランが挙げられる。
【００６８】
（先行する段落に記載された）そのようなシランは、芳香族ニトロソシラン（または芳香族ニトロソ前駆体シラン）に対して、約１：３〜約３：１（化学量論的に）の範囲で含まれてよい。芳香族ニトロソシランおよび／または芳香族ニトロソ前駆体シランと、先行する段落において構造式によって記載されたシランとの混合は、優れたゴムとガラスの接合をもたらし得る。特に、芳香族ニトロソシランおよび／または芳香族ニトロソ前駆体シランに加えて、アミノビス（プロピルトリメトキシシラン）を包含することによって、ゴム対ガラスの接合強度を著しく増強できる。
【００６９】
シランは、全組成物の１〜１０重量％の量で存在してよい。適切には、シランは、１〜５重量％、例えば、１〜３重量％の量で存在してよい。シランは、全組成物の３重量％の量で存在してよい。
【００７０】
一般に、対象基体に塗布される最終溶液は、全シラン濃度および比（ニトロソシランに対するシラン）が広範囲に渡って変化してもよく、なおも有利な結果を提供できる。最終溶液の全シラン濃度、すなわち、最終溶液中のシランとニトロソシランの組合せの濃度は、少なくとも約０．１容積％でなければならない。約０．１容量％〜約１０容積％の間の全シラン濃度を有する溶液は一般に、有益なシランを無駄にすることなく強い接合を提供する。
【００７１】
エラストマー材料、例えば、ゴム組成物と、ヒドロキシル基を含む表面（例えば、ガラスおよびゼオライト）との間での、シラン溶液の無駄が最小限である優れた接着は、上のように記載された組成物の使用によって実現されうる。
【００７２】
例えば、第１の基体は、表面ヒドロキシル基を含む別の基体に接合される天然または合成ゴムから構成されてよい。表面ヒドロキシル基を含む第２の基体は、ガラス基体であってよい。一般に、本化合物のアルコキシシラン部分構造は、ヒドロキシル基を有する表面に固定され得る。芳香族ニトロソまたは芳香族ニトロソ前駆体から選択される部分構造は、一般に、ゴムに固定され得る。従って、分子の各々の末端が官能基化され、強靭で耐久性のある結合で材料を共に接合することを助ける。
【００７３】
従って、前に記載されたような接着組成物で被覆されたガラス基体は、接着組成物で被覆されたガラス上に未硬化の状態にあるエラストマー材料を塗布し、ガラス上のエラストマー材料を硬化してガラスにその材料を接合することによって、ポリマー、例えば、エラストマー材料、例えば、ゴム組成物に接着してよい。ゴムポリマー材料の場合、未硬化ゴムは、イン−サイチュで加硫処理して硬化されてよく、それによってゴムのガラスへのさらなる接合がもたらされる。
【００７４】
ガラスへのそのような接合は、ポリマー、特に、ポリマー鎖中にアルケン／アリル基有するポリマーと反応させることが可能であるニトロソ基を介して達成される。例えば、ジエンまたはアリル基を有するポリマーである。適切には、ポリマーは、アリル基を含んでよい。
【００７５】
あるいは、適したポリマーは、ニトロソ基と反応させることができるものであり、それによって、アリル基とニトロソ基との間に架橋をもたらす。そのような反応は、例えば、ニトロソ基とゴム材料との間で様々な架橋を生成する。本発明の方法で使用される材料は、ニトロソ基が分子構造中に存在するために、遊離ニトロソ基を低減させると考えられる。芳香族ニトロソシランおよび／または芳香族ニトロソ前駆体シランとガラス基体との反応では、ニトロソは天然ゴム中のアルケン／アリル基と反応することができ、一方、シランはガラスと結合を形成する。
【００７６】
さらなる態様では、本発明は、下記の一般構造：
【００７７】
【化１６】
2013504636.tif 000017
で表される化合物に及び、構造中、
「ａ」は、１〜３であってよく、「ｂ」は、０〜２であってよく；ここで、ａ＋ｂ＝３であり、少なくとも１つのアルコキシ基が存在し；
Ｒ１は、Ｈ、Ｃ１〜Ｃ２４のアルキル、Ｃ３〜Ｃ２４のアシルから選択されてよく、好ましくはＣ１〜Ｃ４のアルキルから選択されてよく、ここで、ａ≧１の場合、少なくとも１つのＲ１は、水素ではなく；
Ｒ２は、Ｃ１〜Ｃ２４のアルキルおよびＣ３〜Ｃ２４のアシルから選択されてよく、好ましくはＣ１〜Ｃ４のアルキルから選択されてよく；
ｍおよびｎは、同じであってよく、または異なっていてよく、１〜１０であってよく；
Ｘは、ＯまたはＳであってよく；
Ｙは、−Ｏ、−Ｓ、または−ＮＨｘ（ここで、ｘ＝１または２である）であってよく；
Ｒ４は、Ｃ１〜Ｃ１０であってよく；
Ｚは、上記構造の環が、任意に、Ｃ１〜Ｃ２０のアルキル、Ｃ３〜Ｃ２０のシクロアルキル、Ｃ１〜Ｃ２０のアルコキシ、Ｃ３〜Ｃ２０のアラルキル、Ｃ３〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せからなる群でモノ−、ジ−、トリ−またはテトラ置換されていてよいことを示し、さらにここで、置換基は、環の各々の炭素原子上で、同じであるか、または異なっているかのいずれかであってよい。そのような置換基は、本化合物を含む接合組成物の有効な接合または硬化を阻害しないという条件で可能である。
【００７８】
Ｒ１は、Ｃ１〜Ｃ２４のアルキル、Ｃ３〜Ｃ２４のアシルから選択されてよい。Ｒ１は、Ｃ１〜Ｃ２４のアルキル、Ｃ３〜Ｃ２４のアシルから選択されてよく、「ａ」は、３であってよい。Ｘは、Ｏであってよい。Ｙは、Ｏまたは−ＮＨｘ（ここで、ｘ＝１である）であってよい。Ｙは、Ｏであってよい。ＸおよびＹは、Ｏであってよい。ｎは、Ｃ２〜Ｃ４のアルキルであってよい。ｍは、Ｃ２〜Ｃ５のアルキルであってよい。Ｒ１は、Ｃ１〜Ｃ４のアルキルから選択されてよく、Ｘは、Ｏであってよく、「ａ」は、３である。Ｒ１は、Ｃ１〜Ｃ４のアルキルから選択されてよく、Ｘは、Ｏであってよく、Ｙは、Ｏであってよく、「ａ」は、３であってよい。Ｒ１は、Ｃ１〜Ｃ４のアルキルから選択されてよく、Ｘは、Ｏであってよく、Ｙは、−ＮＨｘ（ここで、ｘ＝１である）であってよく、「ａ」は、３であってよい。Ｒ１は、Ｃ１〜Ｃ４のアルキルから選択されてよく、Ｘは、Ｏであってよく、Ｙは、Ｏであってよく、「ａ」は、３であってよく、Ｒ４は、Ｃ１〜Ｃ１０であってよい。
【００７９】
本化合物は：
【００８０】
【化１７】
2013504636.tif 000018
であってよい。
【００８１】
さらなる態様では、本発明は、本発明の化合物を含む接着組成物に及ぶ。組成物は、さらに、化合物のための適したキャリアビヒクルを含んでよい。組成物は、追加的に、（上記のように）シラン、例えば、アミノシランを含んでよい。
【００８２】
本発明の組成物は、ポリマー基体、例えば、エラストマー基体を、非エラストマー基体に接合することにおいて有用性が見出され得る。１つの例は、ゴム（天然または合成）を非ゴム基体に接合すること、例えば、ガラスを天然または合成ゴムに接合することである。合成ゴムは、ニトリルブタジエンゴムであってよい。合成ゴムは、ＨＮＢＲであってよい。
【００８３】
本発明は、さらに、ヒドロキシル化表面と、ポリマー鎖（例えば、エラストマー、例えば、天然または合成ゴム）中にジエンおよび／またはアリル基を有するポリマー基体との間の硬化された残留物に及び、この残留物は、ヒドロキシル化表面に固定されたシラン、およびニトロソ基とポリマー基体のジエンまたはアリル基との環化付加反応生成物を含む。ヒドロキシル化表面およびポリマー基体は、残留物の一部ではない。
【００８４】
例えば、ポリマー基体がポリマー鎖（例えば、天然または合成ゴム）に付いたアリル基を含む場合、残留物は、下記の一般構造：
【００８５】
【化１８】
2013504636.tif 000019
で表されるものであってよく（ただし、ヒドロキシル化表面およびポリマー基体は、残留物の一部ではない）、構造中、
「ａ」は、０〜２であってよく、「ｂ」は、０〜２であってよく、ｃは、１〜３であってよく、それによってａ＋ｂ＋ｃ＝３であり；
Ｒ１は、Ｈ、Ｃ１〜Ｃ２４のアルキル、Ｃ３〜Ｃ２４のアシルから選択されてよく、好ましくはＣ１〜Ｃ４のアルキルから選択されてよく、かつここでａ≧１の場合、少なくとも１つのＲ１は、水素ではなく；
Ｒ２は、Ｃ１〜Ｃ２４のアルキルおよびＣ３〜Ｃ２４のアシルから選択されてよく、好ましくはＣ１〜Ｃ４のアルキルから選択されてよく；
ｍおよびｎは、同じであってよく、または異なっていてよく、かつ１〜１０であってよく；
Ｘは、ＯまたはＳであってよく；
Ｙは、−Ｏ、−Ｓ、または−ＮＨｘ（ここで、ｘ＝１または２である）であってよく；
Ｒ４は、Ｃ１〜Ｃ１０であってよく；および
Ｚは、上記構造の環が、任意に、Ｃ１〜Ｃ２０のアルキル、Ｃ３〜Ｃ２０のシクロアルキル、Ｃ１〜Ｃ２０のアルコキシ、Ｃ７〜Ｃ２０のアラルキル、Ｃ７〜Ｃ２０のアルカリル、Ｃ５〜Ｃ２０のアリールアミン、Ｃ５〜Ｃ２０のアリールニトロソ、アミノ、ヒドロキシ、ハロゲンおよびそれらの組合せでモノ−、ジ−、トリ−またはテトラ置換されていてよいことを示し、さらにここで、置換基は、環の各々の炭素原子上で、同じであるか、または異なっているかのいずれかであってよい。そのような置換基は、本化合物を含む接合組成物の有効な接合または硬化を阻害しないという条件で可能である。
【００８６】
さらなる態様では、本発明は、基体および本発明の組成物を含む硬化生成物に及ぶ。本発明は、さらに、本発明の接着組成物によって共に接合された少なくとも２つの基体を含む組立品に及ぶ。
【００８７】
なお、さらなる態様では、本発明は：
（ｉ）少なくとも１つの基体に、シリケート、アルミネート、ゲルマネートまたはそれらの組合せを含むプライマーを塗布するステップ、
（ｉｉ）少なくとも１つの基体に、
ａ）少なくとも１つのアルコキシシラン部分構造と、
ｂ）芳香族ニトロソまたは芳香族ニトロソ前駆体およびそれらの組合せから選択される少なくとも１つの部分構造と、
を含む化合物を塗布するステップ、および
（ｉｉｉ）第１および第２の基体を合わせて該組成物で接合するステップ、
を含む２つの基体を共に接合する方法を提供する。
【００８８】
本明細書で用いる場合、用語：「シリケート、アルミネート、ゲルマネートまたはそれらの組合せを含むプライマーを塗布する」とは、少なくとも１つのアルコキシシラン部分構造および少なくとも１つの芳香族ニトロソ前駆体部分構造を含む化合物を引き続いて塗布するために、一定量のシリケート、アルミネート、ゲルマネートまたはそれらの組合せを表面に塗布することを意味する。例えば、シリケート、アルミネート、ゲルマネートまたはそれらの組合せを含むプライマーは、堆積、単層、薄膜、層などとして塗布することができる。適切には、シリケート、アルミネート、ゲルマネートまたはそれらの組合せを含むプライマーは、引き続く第２の基体への接合のために第１の基体を下塗りする目的で、第１の基体表面に塗布することができる。プライマーは、シリケート、アルミネートまたはそれらの組合せを含んでよい。第２の基体は、エラストマー、例えば、天然または合成ゴムであってよい。合成ゴムは、ニトリルブタジエンゴムであってよい。合成ゴムは、ＨＮＢＲであってよい。
【００８９】
シリケート、アルミネート、ゲルマネートまたはそれらの組合せを含むプライマーは、１つの基体または双方の基体に塗布してよい。有利には、シリケート、アルミネート、ゲルマネートまたはそれらの組合せを含むプライマーを基体に塗布することによって、改善された硬化強度、特に、製造および自動工程における改善された硬化強度をもたらす。
【００９０】
シリケート、アルミネート、ゲルマネートまたはそれらの組合せを含むプライマーは、適したキャリア中で少なくとも１つの基体に塗布されてよい。例えば、キャリアは溶媒、湿潤剤または分散媒体であってよい。
【００９１】
プライマーは、ガラス、例えばガラス繊維、石英、粘土、タルク、ゼオライト、磁器、セラミック、シリコン基体およびそれらの組合せを含む群から選択される成分を含んでよい。プライマーは、シリケートを含んでよい。
【００９２】
少なくとも１つのアルコキシシラン部分構造、ならびに芳香族ニトロソまたは芳香族ニトロソ前駆体およびそれらの組合せから選択される少なくとも１つの部分構造を含む化合物は、本明細書で開示された通りの一般式または特定式の任意の化合物を含んでよい。
【００９３】
第１の基体は、ポリマーであってよい。ポリマーは、ポリマー鎖中にジエンまたはアリル基を含んでよい。例えば、ポリマーは、エラストマー、例えば、天然または合成ゴムであってよい。合成ゴムは、ニトリルブタジエンゴムであってよい。合成ゴムは、水素化ニトリルブタジエンゴム（ＨＮＢＲ）であってよい。プライマーは、ポリマー基体に塗布されてよい。プライマーは、ジエンおよび／またはアリル基を全くか、または充分に有していない他の基体に塗布してよい。
【００９４】
少なくとも１つの基体は、天然または合成ゴムであってよい。本方法は、さらに、ゴムを加硫または架橋するステップを含んでよい。１つの望ましい方法としては、ゴムの加硫および第２の基体への接合を同時に行うことが含まれる。
【００９５】
本発明の方法で使用される本発明のプライマーおよび化合物（および組成物）は、事前塗布形式で使用されてよい。本明細書で用いる場合、用語：事前塗布とは、本発明のプライマーまたは化合物または組成物を、基体に固定されたままであるように基体に塗布できることを示し、得られた事前処理基体は保存に適する。プライマーまたは組成物の化合物は経時的にその効果を保持しなければならない。事前処理基体は、第２の基体に引き続き接合するために保存されてよい。
【００９６】
例えば、この事前塗布には、第１の基体に、シリケート、アルミネート、ゲルマネートまたはそれらの組合せを含むプライマーを、基体に固定されたままであるように事前塗布することが含まれてよい。有利には、基体は事前処理工程において下塗りされてよく、任意に保存されてよく、（自動化）製造工程で引き続いて利用されてよい。
【００９７】
従って、本発明はさらに、少なくとも１つのアルコキシシラン部分構造と、芳香族ニトロソまたは芳香族ニトロソ前駆体およびそれらの組合せから選択される少なくとも１つの部分構造とを含む化合物を使用して基体を第２の基体に引き続き接合するために、基体を下塗りする目的で基体に塗布された、シリケート、アルミネート、ゲルマネートまたはそれらの組合せを含むプライマーを有する基体を提供する。少なくとも１つの基体は、ポリマー鎖中にジエンまたはアリル基を含むポリマーを含んでよく、例えば、ポリマーは、エラストマー、例えば、天然または合成ゴムであってよい。合成ゴムは、ニトリルブタジエンゴムであってよい。合成ゴムは、ＨＮＢＲであってよい。
【００９８】
本発明はさらに、基体を第２の基体に引き続き接合するために、基体に事前塗布された、少なくとも１つのアルコキシシラン部分構造および芳香族ニトロソまたは芳香族ニトロソ前駆体およびそれらの組合せから選択される少なくとも１つの部分構造を含む化合物を有する基体を提供する。第１の基体は、本明細書で定義されたヒドロキシル化表面を含んでよい。第２の基体は、ポリマーを含んでよい。ポリマーは、ジエンまたはアリル基をポリマー鎖中に含んでいてよく、例えば、ポリマーは、エラストマー、例えば、天然または合成ゴムであってよい。合成ゴムは、ニトリルブタジエンゴムであってよい。合成ゴムは、ＨＮＢＲであってよい。有利には、基体は事前処理され、（自動化）製造工程で引き続いて利用されてよい。
【００９９】
本発明のプライマーまたは化合物または組成物は、ポリマー基体（例えば、エラストマー、例えば、天然または合成ゴム）、またはヒドロキシル化表面に事前塗布されてよい。組成物は、ヒドロキシル化表面に事前塗布されてよい。
【０１００】
本発明の方法、本発明の化合物および組成物は、下記の非限定的な用途において有用性が見出され得る：自動車タイミングベルトの製造、ガラス／ガラス繊維強化プラスチックおよび複合部品への接合、強化ゴムの製造、タイヤの製造、コンベヤーベルトの製造および、例えば、衣料品、例えば、保護用衣料品のような織物材料の製造。
【０１０１】
本発明の組成物は、組成物の有効な硬化を阻害しないことを条件として、従来の添加物、例えばフィラー、顔料、安定剤、および／または湿気捕捉剤などを追加的に含んでよいことが当業者によって理解されるであろう。
【０１０２】
適する場合、本発明の１つの実施形態のあらゆる任意のおよび／または好ましい特徴は、本発明の別の／他の実施形態（単数または複数）の任意のおよび／または好ましい特徴と組み合わせられてよいことが理解されよう。
【発明を実施するための形態】
【０１０３】
（発明の詳細な説明）
本発明の方法による接合で使用されるゴム組成物は、さらに、ゴム組成物に共通する公知の添加物を含んでもよい。これらとしては、強化カーボンブラック；不活性フィラー、例えば、炭酸カルシウム、白墨、タルク、または金属酸化物；促進剤システム；加硫遅延剤；促進剤、例えば、酸化亜鉛またはステアリン酸；可塑剤、例えば、芳香族系、パラフィン系、ナフテン系および合成鉱油のようなもの；老化、光保護、オゾン保護、疲労、着色、および加工助剤；および硫黄が挙げられる。通常、これらの添加物は、ゴム組成物の１００重量部当たり、約０．１部〜約８０部の量で存在してよい。
【０１０４】
本シラン溶液を塗布するのに先立って、接着組成物で被覆される表面は、より良好な接着を可能にするために洗浄されてよい。例えば、溶媒またはアルカリ材料を使用する洗浄または研磨剤を使用する洗浄がある。次いで、様々な方法によって塗布が実施されてよく、溶液を基体上に、浸漬塗り、吹き付け塗り、はけ塗りまたは拭き塗りすることが挙げられる。ゴム接着力を改善するために、被膜は加硫の前に部分的に架橋が保持されていることが提案されてきた。このため、加熱乾燥は高度な架橋を起こして接着力を劣らせるという結果となる可能性があるために、被膜は通常、室温で空気乾燥される。
【０１０５】
本発明の化合物を下に説明するように製造した。
【実施例】
【０１０６】
下記の実験手順に従い、下の反応スキームに例示するように化合物：Ａ、Ｂ、Ｃ、ＤおよびＥ（上記を参照）を合成した。
【０１０７】
ニトロシル化反応（１）：（以下に）Ｊ．Ｊ．Ｄ’Ａｍｉｃｏ、Ｃ．Ｃ．Ｔｕｎｇ、およびＬ．Ａ．Ｗａｌｋｅｒら、Ｊ．Ａｍ．Ｃｈｅｍ．Ｓｏｃ．、１９５９年、５９５７頁に記載されているように実施した：
【０１０８】
【化１９】
2013504636.tif 000020
【０１０９】
反応（２）：γ−イソシアナトプロピルトリエトキシシラン（ＧＥ  Ｂａｙｅｒ  Ｓｉｌｉｃｏｎｅｓ  Ａ−１３１０）（２．３５ｇ、９．５ミリモル）を５０ｍｌの丸底フラスコ中で１０ｍｌの無水ＴＨＦに溶解した。反応フラスコを窒素で置換し、Ｎ，Ｎ−ビス−（２−ヒドロキシエチル）−４−ニトロソ−アニリン（２ｇ、９．５ミリモル）を導入し、その後、触媒量のジブチル錫ジラウレート（１．５マイクロモル）を導入した。反応溶液を窒素下で、さらに２時間還流した。イソシアネートの消費を赤外線分光法でモニター（２２７５ｃｍ−１）した。溶媒を減圧下で除去して、定量的な収率で生成物を得た。
【０１１０】
【化２０】
2013504636.tif 000021
【０１１１】
反応（３）：γ−イソシアナトプロピルトリメトキシシラン（ＡＢＣＲ  ＧｍｂＨ）（１．５ｇ、７．３ミリモル）を５０ｍｌの丸底フラスコ中で８ｍｌの無水ＴＨＦに溶解した。反応フラスコを窒素で置換し、Ｎ，Ｎ−ビス−（２−ヒドロキシエチル）−４−ニトロソ−アニリン（１．５３ｇ、７．３ミリモル）を導入し、その後、触媒量のジブチル錫ジラウレート（１マイクロモル）を導入した。反応溶液を窒素下で、さらに２時間還流した。イソシアネートの消費を赤外線分光法でモニター（２２７５ｃｍ−１）した。溶媒を減圧下で除去して、定量的な収率で生成物を得た。
【０１１２】
【化２１】
2013504636.tif 000022
【０１１３】
反応（４）：γ−イソシアナトプロピルトリエトキシシラン（ＧＥ  Ｂａｙｅｒ  Ｓｉｌｉｃｏｎｅｓ  Ａ−１３１０）（２．３５ｇ、９．５ミリモル）を５０ｍｌの丸底フラスコ中で１０ｍｌの無水ＴＨＦに溶解した。反応フラスコを窒素で置換し、Ｎ，Ｎ−ビス−（２−ヒドロキシエチル）−４−ニトロソ−アニリン（１ｇ、４．７５ミリモル）を導入し、その後、触媒量のジブチル錫ジラウレート（１．５マイクロモル）を導入した。反応溶液を窒素下で、さらに５時間還流した。イソシアネートの消費を赤外線分光法でモニター（２２７５ｃｍ−１）した。溶媒を減圧下で除去して、定量的な収率で生成物を得た。
【０１１４】
【化２２】
2013504636.tif 000023
【０１１５】
反応（５）：γ−イソシアナトプロピルトリエトキシシラン（ＧＥ  Ｂａｙｅｒ  Ｓｉｌｉｃｏｎｅｓ  Ａ−１３１０）（１０．６８ｇ、４３．１８ミリモル）を１００ｍｌの丸底フラスコ中で３０ｍｌの無水ＴＨＦに溶解した。反応フラスコを窒素で置換し、ｐ−ベンゾキノンジオキシム（Ｓｉｇｍａ−Ａｌｄｒｉｃｈ）（３ｇ、２１．７２ミリモル）を導入し、その後、触媒量のジブチル錫ジラウレート（１．５マイクロモル）を導入した。反応溶液を窒素下で、さらに５時間還流した。イソシアネートの消費を赤外線分光法でモニター（２２７５ｃｍ−１）した。溶媒を減圧下で除去して、定量的な収率で生成物を得た。
【０１１６】
【化２３】
2013504636.tif 000024
【０１１７】
反応（６）：γ−イソシアナトプロピルトリエトキシシラン（ＧＥ  Ｂａｙｅｒ  Ｓｉｌｉｃｏｎｅｓ  Ａ−１３１０）（２．３５ｇ、９．５ミリモル）を５０ｍｌの丸底フラスコ中で１０ｍｌの無水ＴＨＦに溶解した。反応フラスコを窒素で置換し、２−（Ｎ−エチルアニリノ）エタノール（０．７８ｇ、４．７５ミリモル）を導入し、その後、触媒量のジブチル錫ジラウレート（１．５マイクロモル）を導入した。反応溶液を窒素下で、さらに５時間還流した。イソシアネートの消費を赤外線分光法でモニター（２２７５ｃｍ−１）した。溶媒を減圧下で除去して、定量的な収率で生成物を得た。
【０１１８】
【化２４】
2013504636.tif 000025
【０１１９】
本発明の化合物を含む配合物を下の説明のように製造した。ビス（トリメトキシシリルプロピル）アミンは、Ｓｉｇｍａ  Ａｌｄｒｉｃｈから市販品が入手可能であり、式：
【０１２０】
【化２５】
2013504636.tif 000026
で表される。
【０１２１】
【表１】
2013504636.tif 000027
【０１２２】
【表２】
2013504636.tif 000028
【０１２３】
＜試験＞
ゴムの多くの基体に対する接合における本発明の接着剤システムの有効性を評価するために、角度４５°に調整したＡＳＴＭ  ４２９−Ｂ標準に従って、一連の試験を実施した。基体（２．５４ｃｍ（１インチ）幅、１０．１６ｃｍ（４インチ）長のパネルまたはクーポン）を接着剤で被覆し、加硫工程で天然ゴムに接着した。天然ゴム組成物は、上記の配合物表に説明した通りの硫黄硬化組成物であった。
【０１２４】
典型的には、乾燥した布で基体を拭いた。また、基体をグリットブラスティングに掛け、その後、乾燥した布で基体の２回目の拭き取りを行った。接着剤を塗布する前に基体／クーポンの両端の長さ２．５４ｃｍ（１インチ）、幅２．５４ｃｍ（１インチ）をマスクして、その領域を接着剤で塗布しないようにした。
【０１２５】
典型的には、乾燥した布で基体を拭いた。また、基体をグリットブラスティングに掛け、その後、乾燥した布で基体の２回目の拭き取りを行った。接着剤を塗布する前に基体／クーポンの両端の長さ２．５４ｃｍ（１インチ）、幅２．５４ｃｍ（１インチ）をマスクして、その領域をゴムへの接合に利用できないようにし、幅２．５4ｃｍ（１インチ）、長さ５．０８ｃｍ（２インチ）の中心領域をゴムへの接合に利用できるように残した。
【０１２６】
本発明の接合操作では、被覆を確実に均一にするために、好ましくは基体を洗浄した後、浸漬塗り、吹き付け塗りまたはブラシをかける方法のいずれかで基体に組成物を塗布する。
【０１２７】
乾燥を環境室温条件下で実施してよい。溶媒の蒸発速度を熱、強制空気またはその両方で速めることができる。
【０１２８】
次いで、未硬化ゴムの層を各クーポンに配置し、ゴムの硬化プロファイルで特定される時間、標準的な液圧加硫押圧で硬化した。本発明の接合工程で使用した天然ゴムの場合、２０〜３０トンの圧力下、１５０℃で２０分間、ゴムを硬化し、接合する表面と接着剤との接触を確実にした。
【０１２９】
接合した試料を硬化した後、室温で２４時間エージングして、試験に掛けて裂けパターンを確認した。角度４５°に改変したＡＳＴＭ  ４２９−Ｂ標準で、インストロン装置（Ｉｎｓｔｒｏｎ試験機、モデル番号５５００Ｒ）を用い、５０ｍｍ／分の荷重速度で各試料を分離が完結するまで試験した。
【０１３０】
＜結果＞
下の表１に説明するように、多くの種々の基体を試験した。
【０１３１】
【表３】
2013504636.tif 000029
【０１３２】
エントリ１のスライドガラス基体はコントロール反応を意味する。非常に強い接合が観察され、典型的に接合破壊の前にゴム破壊をもたらした。ゴム被覆率とは、剥離試験の後、接合基体上に残っているゴムの割合である。１００％ゴム破壊とは、基体の表面から剥離するゴム部分がなく、ゴムが完全に破壊することを意味する（１００％ゴムが破壊するのと同じである）。一般に基体対ゴムの接合が破壊する前にゴム基体が破壊することが望ましい。エントリ２、すなわち、ポリプロピレン基体は第２のコントロール反応である。ゴム組成物と基体との間に接合が形成されていない。
【０１３３】
表１のエントリ１および３は、硬化の前に基体をグリットブラスト処理したかどうかに関係なくゴムへの良好な接合強度を示す。しかしながら、エントリ４〜６は、基体をグリットブラスト処理したかどうかに大いに依存する。グリットブラスト処理した基体は良好な接合強度を示す。しかしながら、事前のグリットブラスティング処理がない場合、その同一基体はゴム基体への接合を全く示さない。この観察に対する１つの可能性ある示唆として、グリットブラストを施すことは基体中のヒドロキシル基を新たに曝し、それによって、基体とゴムとを共に接合するための接着剤の性能を非常に増強する、ということである。
【０１３４】
また、本発明のある特徴は、明確にするために別の実施形態の文脈において記載されているが、単一の実施形態を組み合わせて提供してよいことも理解される。逆に、本発明の様々な特徴は、簡潔さのために単一の実施形態の文脈において記載されているが、別々にまたは任意の適した下位の組合せで提供してよい。
【国際調査報告】
2013504636.tif 000038
2013504636.tif 000039
2013504636.tif 000040